(57)【特許請求の範囲】
【請求項１】
少なくとも１つのヒドロキシル基含有化合物（Ａ）、少なくとも１つのイソシアネート基含有化合物（Ｂ）、コーティング剤の非揮発性成分に対して少なくとも５．０質量％の少なくとも１つのアミノプラスト樹脂（Ｃ）を含有するコーティング剤であって、このコーティング剤が少なくとも１つの不飽和二環式立体障害アミン（Ｄ）を含有し、およびこのコーティング剤がヒドロキシル基、イソシアネート基および加水分解可能なシラン基からなる総和に対して加水分解可能なシラン基を０モル％以上２．５モル％未満含有することを特徴とする、上記コーティング剤。
【請求項２】
アミンが１，５−ジアザビシクロ［４．３．０］ノン−５−エンまたは１，８−ジアザビシクロ［５．４．０］ウンデセ−７−エンである、請求項１記載のコーティング剤。
【請求項３】
コーティング剤がコーティング剤の非揮発性成分に対して環式アミン（Ｄ）を０．００１〜１．０質量％含有する、請求項１または２記載のコーティング剤。
【請求項４】
コーティング剤が、コーティング剤の非揮発性成分に対して少なくとも１つのアミノプラスト樹脂を８〜３０質量％含有する、請求項１から３までのいずれか１項記載のコーティング剤。
【請求項５】
コーティング剤がコーティング剤の非揮発性成分に対して少なくとも１つの酸含有触媒（Ｋ）を０．１〜５．０質量％含有する、請求項１から４までのいずれか１項記載のコーティング剤。
【請求項６】
コーティング剤がコーティング剤の非揮発性成分に対して少なくとも１つの酸含有触媒（Ｋ）を０．５〜３．０質量％含有する、請求項１から５までのいずれか１項記載のコーティング剤。
【請求項７】
コーティング剤がヒドロキシル基含有化合物（Ａ）としてポリアクリレートポリオールおよび／またはポリメタクリレートポリオールおよび／またはポリエステルを含有する、請求項１から６までのいずれか１項記載のコーティング剤。
【請求項８】
ポリアクリレートポリオールおよび／またはポリメタクリレートポリオール（Ａ）が６０〜３００ｍｇ  ＫＯＨ／ｇのＯＨ価を有する、請求項１から７までのいずれか１項記載のコーティング剤。
【請求項９】
コーティング剤がイソシアネート基含有化合物（Ｂ）としてヘキサメチレン−１，６−ジイソシアネート、イソホロンジイソシアネートおよび／または４，４’−メチレンジシクロヘキシルジイソシアネート、これらのビウレット二量体および／またはイソシアヌレート三量体を含む、請求項１から８までのいずれか１項記載のコーティング剤。
【請求項１０】
多段階のコーティング方法であって、予めコーティングされたまたは予めコーティングされていない基体上に顔料が含有された下塗り塗料層を塗布し、その後に請求項１から９までのいずれか１項に記載のコーティング剤からの１つの層を塗布することを特徴とする、前記の多段階のコーティング方法。
【請求項１１】
顔料が含有された下塗り塗料層の塗布後に、塗布された下塗り塗料を最初に室温ないし８０℃の温度で乾燥させ、そして請求項１から９までのいずれか１項に記載のコーティング剤の塗布後に３０〜２００℃の温度で１分間ないし１０時間の間に硬化させる、請求項１０記載の多段階のコーティング方法。
【請求項１２】
自動車量産塗装または自動車修復塗装のための、クリヤラッカーとして請求項１から９までのいずれか１項に記載のコーティング剤の使用ならびに請求項１０または１１記載の方法の使用。
【請求項１３】
少なくとも１つの顔料が含有された下塗り塗料層およびその上に配置された、少なくとも１つのクリヤラッカー層からの効果を付与する、および／または色を付与するマルチコート塗装系において、クリヤラッカー層が請求項１から９までのいずれか１項に記載のコーティング剤から形成されていることを特徴とする、前記マルチコート塗装系。
【請求項１４】
耐膨れ性を改善するための、少なくとも１つのヒドロキシル基含有化合物（Ａ）、少なくとも１つのイソシアネート基含有化合物（Ｂ）、コーティング剤の非揮発性成分に対して少なくとも５．０質量％の少なくとも１つのアミノプラスト樹脂（Ｃ）を含有するコーティング剤中の不飽和二環式立体障害アミンの使用。
【発明の詳細な説明】
【技術分野】
【０００１】
本発明の対象は、少なくとも１つのヒドロキシル基含有化合物（Ａ）、少なくとも１つのイソシアネート基含有化合物（Ｂ）およびコーティング剤の非揮発性成分に対して少なくとも５．０質量％の少なくとも１つのアミノプラスト樹脂（Ｃ）を含有するコーティング剤である。
【０００２】
更に、本発明は、前記コーティング剤を使用する多段階のコーティング方法ならびにクリヤラッカーとしてのコーティング剤の使用または自動車量産塗装および自動車修復塗装のためのコーティング方法の使用に関する。
【０００３】
欧州特許第９９１７２９号明細書Ｂ１には、混濁のない、ブリリアントで耐酸性のクリヤラッカー塗膜に硬化しうる、冒頭に記載された種類のコーティング剤が記載されている。この欧州特許明細書中に記載されたコーティング剤は、通常の酸触媒、例えば燐酸、酸性オルガノホスフェートまたは殊に芳香族スルホン酸を含有し、これらは、有利にブロック化された形で、例えばアミンでブロック化されて使用される。
【０００４】
この種の複雑な混合物を使用する場合の欠点は、望ましい特性プロフィールを達成するために、しばしば比較的高い触媒濃度が必要とされることである。しかし、使用される触媒は、しばしば個々の架橋部分反応に対して選択的に作用するのではなく、種々の反応、例えばメラミン縮合反応およびイソシアネート付加反応に同時に影響を及ぼす。これは、適用の範囲内での支障、例えば膨れ傾向をまねく。更に、前記の欧州特許明細書中に記載されたコーティング剤においては、スプレーミスト中での非相容性も惹起しうる。
【０００５】
ヒドロキシル基含有化合物、イソシアネート基含有化合物およびアミノプラスト樹脂を含有するコーティング剤は、欧州特許第１１７１３５６号明細書Ｂ１の記載からも公知であるか、または国際特許出願ＷＯ  ０１／０９２６１、ＷＯ  ０１／０９２６０、ＷＯ  ０１／０９２５９またはＷＯ  ０１／０９２３１の記載から公知である。熱架橋のための触媒としては、アルコール溶液中のフェニルホスフェートのアルコール溶液が使用される。このコーティング剤は、好ましくは１つの成分がヒドロキシル基含有化合物および場合によりアミノプラスト樹脂を含み、かつ別の成分がイソシアネート基含有化合物を含む二成分系として製造される。このコーティング剤は、硬質、耐摩耗性、耐引掻性および耐酸性であり、ならびにクリヤラッカー塗膜として高光沢および透明であるコーティング膜を供給する。
【０００６】
勿論、酸性フェニルホスフェートのアルコール溶液は、アルコールと比較してイソシアネート基含有化合物の高い反応性のために結合剤成分にのみ添加されることができるが、しかし、これらの反応性は、貯蔵安定性を巻き添えにする程に強く上昇しうる。更に、コーティング剤は、しばしば実地において短すぎることが証明されているポットライフを有し、それによって塗装処理において論理的および技術的な問題が生じる。とりわけ、これは、受け入れることができない塗装結果をまねきうる。
【０００７】
更に、アミノプラスト樹脂を使用した場合には、種々の架橋機構を組み合わせることによって、相互に影響を及ぼし合う多数の種々の反応を生じることができ、このことは、場合によっては個々の性質の劣化をまねきうる。
【０００８】
ドイツ連邦共和国特許出願公開第１０２００５０４５１５０．０号明細書Ａ１の記載から、触媒としてホスホン酸ジエステルおよびジホスホン酸ジエステルを含有する、冒頭に記載された種類のコーティング剤は、公知である。この触媒は、比較的弱酸であるので、極端に高い量で添加されなければならない。まさにこの種の高い濃度で作業する場合には、殊にマルチコート塗装系の範囲内でのこの種の配合物の複雑さのためにも、塗装プロセスの範囲内で望ましくない効果をまねく。下地の層厚に依存する膨れの発生または用意したかまたは後から加えたスプレーミストの影響による膨れの発生は、この種の系においてしばしば発生しうる現象である。
【０００９】
最終的に、未だ公開されていないドイツ連邦共和国特許出願第１０２００７０６１８５５．９−４３号の記載から、少なくとも１つのヒドロキシル基含有化合物、少なくとも１つのイソシアネート基含有化合物、少なくとも１つの燐含有触媒および少なくとも１つの二環式アミンを含有するコーティング剤が公知であり、この場合このコーティング剤の１つまたはそれ以上の成分、有利にイソシアネート基含有化合物は、加水分解可能なシラン基をそれぞれヒドロキシル基、イソシアネート基および加水分解可能なシラン基からなる総和に対して２．５〜９７．５モル％の量で有する。コーティング剤の少なくとも１つの成分、殊にイソシアネート基含有化合物をシランで変性することに基づいて、生じるコーティングは、極めて良好な耐引掻性を有する。
【００１０】
課題
従って、本発明は、高い耐引掻性と同時に良好な耐酸性および同時に極めて良好な目視的な全体的印象（いわゆる極めて良好な外観）を有するコーティングを生じる、殊に自動車量産塗装および自動車修復塗装におけるクリヤラッカー塗膜のためのコーティング剤を提供するという課題に基づく。
【００１１】
殊に、下地の層厚に依存する膨れの発生ならびに用意したかまたは後から加えたスプレーミストの影響による膨れの発生は、回避されるはずである。
【００１２】
課題の解決
上記の課題の設定に照らしてみて、少なくとも１つのヒドロキシル基含有化合物（Ａ）、少なくとも１つのイソシアネート基含有化合物（Ｂ）、コーティング剤の非揮発性成分に対して少なくとも５．０質量％の少なくとも１つのアミノプラスト樹脂（Ｃ）を含有するコーティング剤であって、このコーティング剤が少なくとも１つの不飽和の環式立体障害アミン（Ｄ）を含有し、およびこのコーティング剤がヒドロキシル基、イソシアネート基および加水分解可能なシラン基からなる総和に対して加水分解可能なシラン基を２．５モル％未満含有することを特徴とする、上記コーティング剤が見い出された。
【００１３】
更に、本発明は、前記コーティング剤を使用する多段階のコーティング方法ならびにクリヤラッカーとしてのコーティング剤の使用または自動車量産塗装および自動車修復塗装のためのコーティング方法の使用に関する。
【００１４】
先行技術を考慮すると、本発明の根底をなす課題が、本発明によるコーティング剤を用いて解決できることは意外でありかつ当業者に予想できなかった。少なくとも１つの不飽和の環式立体障害アミン（Ｄ）を添加することによって、下地の層厚に依存する膨れの発生ならびに用意したかまたは後から加えたスプレーミストの影響による膨れの発生を回避することができ、その際、前記アミンの添加によって生じるコーティングのさらなる性質、例えば殊に耐酸性、耐引掻性および目視的な全体的印象（いわゆる外観）に不利な影響を及ぼすことがないことは、驚異的なことである。それ故、本発明によるコーティングおよび塗装系、殊にクリヤラッカー塗装系は、自動車量産塗装の技術的および審美的に特に要求の多い分野において使用されてよい。
【００１５】
最後に、本発明によるコーティング剤は、特に簡単に極めて良好に再現可能に製造されてよく、塗料の適用の際に重大な毒性問題および生態的問題を全く生じない。
【００１６】
発明の詳細な説明
本発明によるコーティング剤
本発明によるコーティング剤は、それぞれヒドロキシル基、イソシアネート基および加水分解可能なシラン基からなる総和に対して加水分解可能なシラン基を２．５モル％未満、殊に１モル％未満、殊に有利に０．５モル％未満含有することを示す。
【００１７】
この場合、加水分解可能なシラン基とは、通常、ケイ素に結合した、湿分によって加水分解可能な基を有する基である。加水分解可能なシラン基は、例えばケイ素に結合したハロゲン基、殊に塩素および臭素、またはケイ素に結合したアルコキシ基、アルキルカルボニル基およびアシルオキシ基であってよい。特に好ましい加水分解可能なシラン基は、アルコキシシラン基Ｓｉ（ＯＲ’）である。
【００１８】
殊に、コーティング剤は、ヒドロキシル基、イソシアネート基および構造単位（Ｉ）からなる総和に対して式（Ｉ）
−Ｘ−Ｓｉ−Ｒ''xＧ3-x    （Ｉ）
〔式中、Ｇ＝同一または異なる加水分解可能な基、
Ｘ＝１〜２０個の炭素原子を有する有機基、殊に直鎖状および／または分枝鎖状のアルキレン基またはシクロアルキレン基、殊に有利にＸ＝１〜４個の炭素原子を有するアルキレン基、
Ｒ''＝アルキル、シクロアルキル、アリールまたはアラルキル、この場合炭素鎖は、隣接していない酸素基、硫黄基またはＮＲａ基によって中断されていてよく、但し、Ｒａ＝アルキル、シクロアルキル、アリールまたはアラルキル、有利にＲ''＝アルキル基、殊に１〜６個のＣ原子を有するアルキル基、
ｘ＝０〜２、有利に０〜１、特に有利にｘ＝０〕で示される構造単位を２．５モル％未満、殊に１モル％未満、殊に有利に０．５モル％未満含有する。
【００１９】
加水分解可能な基Ｇは、ハロゲン、殊に塩素および臭素の群、アルコキシ基の群、アルキルカルボニル基の群およびアシルオキシ基の群から選択されてよい。特に好ましいのは、アルコキシ基（ＯＲ’）である。
【００２０】
それぞれ好ましいアルコキシ基（ＯＲ’）は、同一でも異なっていてもよいが、しかし、この基が加水分解可能なシラン基の反応性にどのようにして影響を及ぼすのかは、前記基の構造にとって決定的なことである。好ましくは、Ｒ’は、アルキル基、殊に１〜６個のＣ原子を有するアルキル基である。特に好ましいのは、シラン基の反応性を高める基Ｒ’、即ち良好な出発基である。その限りにおいて、メトキシ基は、エトキシ基と比較して好ましく、このエトキシ基は、さらにプロポキシ基と比較して好ましい。従って、特に好ましいのは、Ｒ’＝エチルおよび／またはメチル、殊にメチルである。
【００２１】
ヒドロキシル基含有化合物（Ａ）
ヒドロキシル基含有化合物（Ａ）としては、特に低分子量ポリオールならびにオリゴマーおよび／またはポリマーのポリオールが使用される。
【００２２】
低分子量ポリオールとしては、例えばジオール、例えば有利にエチレングリコール、ネオペンチルグリコール、１，２−プロパンジオール、２，２−ジメチル−１，３−プロパンジオール、１，４−ブタンジオール、１，３−ブタンジオール、１，５−ペンタンジオール、２，２，４−トリメチル−１，３−ペンタンジオール、１，６−ヘキサンジオール、１，４−シクロヘキサンジメタノールおよび１，２−シクロヘキサンジメタノール、ならびにポリオール、例えば有利にトリメチロールエタン、トリメチロールプロパン、トリメチロールヘキサン、１，２，４−ブタントリオール、ペンタエリトリトールならびにジペンタエリトリトールが使用される。
【００２３】
好ましくは、このような低分子量ポリオールは、オリゴマーおよび／またはポリマーのポリオール成分（Ａ）に対して少ない割合で混合される。
【００２４】
好ましいオリゴマーおよび／またはポリマーのポリオール（Ａ）は、ＧＰＣ（ゲル浸透クロマトグラフィー）により測定した、５００ダルトンを上廻る、有利に８００〜１０００００ダルトン、殊に１０００〜５００００ダルトンの質量平均分子量Ｍｗを有する。特に有利には、ポリエステルポリオール、ポリウレタンポリオール、ポリシロキサンポリオール、殊にポリアクリレートポリオールおよび／またはポリメタクリレートポリオールならびにこれらのコポリマーであり、以下、ポリアクリレートポリオールと呼称する。
【００２５】
ポリオールは、有利に３０〜４００ｍｇ  ＫＯＨ／ｇ、殊に１００〜３００ｍｇ  ＫＯＨ／ｇのＯＨ価を有する。
【００２６】
ＤＳＣ（Ｄｉｆｆｅｒｅｎｔｉａｌ−Ｔｈｅｒｍｏａｎａｌｙｓｅ示差熱分析）につき測定した、ポリオールのガラス転移温度は、有利に−１５０〜１００℃、特に有利に−１２０℃〜８０℃である。
【００２７】
適したポリエステルポリオールは、例えば欧州特許出願公開第０９９４１１７号明細書および欧州特許出願公開第１２７３６４０号明細書中に記載されている。ポリウレタンポリオールは、特にポリエステルポリオールプレポリマーを適したジイソシアネートまたはポリイソシアネートと反応させることによって製造され、例えば欧州特許出願公開第１２７３６４０号明細書中に記載されている。
【００２８】
適したポリシロキサンポリオールは、例えばＷＯ−Ａ−０１／０９２６０中に記載されており、この場合には、そこに記載されたポリシロキサンポリオールは、有利に他のポリオール、殊に比較的高いガラス転移温度を有するものとの組合せで使用されることができる。
【００２９】
本発明による殊に好ましいポリアクリレートポリオールは、一般的にコポリマーであり、特にそれぞれゲル浸透クロマトグラフィー（ＧＰＣ）によりポリスチレン標準に対して測定した、１０００〜２００００ダルトン、殊に１５００〜１００００ダルトンの質量平均分子量Ｍｗを有する。
【００３０】
コポリマーのガラス転移温度は、一般的に−１００〜１００℃、殊に−５０〜８０℃である（ＤＳＣ測定法により測定した）。
【００３１】
ポリアクリレートポリオールは、有利に６０〜３００ｍｇ  ＫＯＨ／ｇ、殊に１００〜２５０ｍｇ  ＫＯＨ／ｇ、特に有利に１５０〜１９０ｍｇ  ＫＯＨ／ｇのＯＨ価を有する。ヒドロキシ価（ＯＨ価）は、何ミリグラムの水酸化カリウムが、アセチル化の際に物質１ｇと結合される酢酸量と等量であるかによって得られる。この試料は、無水酢酸ピリジンを用いての測定の際に煮沸され、生じる酸は、水酸化カリウム溶液で滴定される（ＤＩＮ  ５３２４０−２）。
【００３２】
ポリアクリレートポリオールは、有利に０〜３０ｍｇ  ＫＯＨ／ｇの酸価を有する。この場合、酸価は、成分（ｂ）のそれぞれの化合物１ｇの中和に使用される水酸化カリウムのｍｇ数を定める（ＤＩＮ  ＥＮ  ＩＳＯ  ２１１４）。
【００３３】
また、ヒドロキシル基含有結合剤を選択することによって、最終硬化されるコーティングの性質は、影響を及ぼされうる。即ち、一般的に成分（Ａ）のＯＨ価が上昇すると、生じるコーティングの耐引掻性は、増大する。しかし、ＯＨ価は、高くなりすぎないように選択すべきである。それというのも、さもないと完全な架橋は、起こり得ないからである。
【００３４】
ヒドロキシル基含有モノマー成分としては、有利にヒドロキシアルキルアクリレートおよび／またはヒドロキシアルキルメタクリレート、例えば殊に２−ヒドロキシエチルアクリレート、２−ヒドロキシエチルメタクリレート、２−ヒドロキシプロピルアクリレート、２−ヒドロキシプロピルメタクリレート、３−ヒドロキシプロピルアクリレート、３−ヒドロキシプロピルメタクリレート、３−ヒドロキシブチルアクリレート、３−ヒドロキシブチルメタクリレートならびに殊に４−ヒドロキシルブチルアクリレートおよび／または４−ヒドロキシルブチルメタクリレートが使用される。
【００３５】
他のモノマー成分としては、ポリアクリレートポリオールに対して有利にアルキルアクリレートおよび／またはアルキルメタクリレート、例えば特にエチルアクリレート、エチルメタクリレート、プロピルアクリレート、プロピルメタクリレート、イソプロピルアクリレート、イソプロピルメタクリレート、ブチルアクリレート、ブチルメタクリレート、イソブチルアクリレート、イソブチルメタクリレート、第三ブチルアクリレート、第三ブチルメタクリレート、アミルアクリレート、アミルメタクリレート、ヘキシルアクリレート、ヘキシルメタクリレート、エチルヘキシルアクリレート、エチルヘキシルメタクリレート、３，３，５−トリメチルヘキシルアクリレート、３，３，５−トリメチルヘキシルメタクリレート、ステアリルアクリレート、ステアリルメタクリレート、ラウリルアクリレートまたはラウリルメタクリレート、シクロアルキルアクリレートおよび／またはシクロアルキルメタクリレート、例えばシクロペンチルアクリレート、シクロペンチルメタクリレート、イソボルニルアクリレート、イソボルニルメタクリレートまたは殊にシクロヘキシルアクリレートおよび／またはシクロヘキシルメタクリレートが使用される。
【００３６】
ポリアクリレートポリオールのための他のモノマー成分としては、ビニル芳香族炭化水素、例えばビニルトルエン、α−メチルスチレンまたは殊にアクリル酸またはメタクリル酸のスチレン、アミドまたはニトリル、ビニルエステルまたはビニルエーテル、ならびに少ない量で殊にアクリル酸および／またはメタクリル酸は、使用されてよい。
【００３７】
結合剤（ＢＭ）としては、有利に、
（ａ１）３−ヒドロキシプロピルアクリレートまたは３−ヒドロキシプロピルメタクリレートまたは２−ヒドロキシプロピルアクリレートまたは２−ヒドロキシプロピルメタクリレートまたは２−ヒドロキシエチルアクリレートまたは２−ヒドロキシルエチルメタクリレートまたは４−ヒドロキシ−ｎ−ブチルアクリレートまたは４−ヒドロキシ−ｎ−ブチルメタクリレートまたはこれらのモノマーの混合物と、
（ｂ１）アクリル酸の（ａ１）とは異なるヒドロキシル基含有エステルまたはメタクリル酸のヒドロキシル基含有エステルまたはこのようなモノマーからなる混合物０〜３０質量％、有利に０〜１５質量％と、
（ｃ１）アルコール基中に少なくとも４個の炭素原子を有する（メタ）アクリル酸の、（ａ１）および（ｂ１）とは異なる脂肪族または脂環式エステルまたはこのようなモノマーからなる混合物０〜９０質量％、有利に１０〜７０質量％と、
（ｄ１）エチレン系不飽和カルボン酸またはエチレン系不飽和カルボン酸からなる混合物０〜３質量％、有利に０．５〜２質量％と
（ｅ１）ビニル芳香族化合物および／または（ａ１）、（ｂ１）、（ｃ１）および（ｄ１）とは異なるエチレン系不飽和モノマーまたはこのようなモノマーからなる混合物０〜５０質量％、有利に５〜３５質量％とを
共重合させることにより得られる（メタ）アクリレートコポリマーが使用され、この場合成分（ａ１）、（ｂ１）、（ｃ１）、（ｄ１）および（ｅ１）の全含量の総和は、常に１００質量％である。
【００３８】
ヒドロキシル基含有化合物（Ａ）は、通常、それぞれコーティング剤の非揮発性成分に対して２０〜７０質量％、有利に３０〜６５質量％の量で使用される。
【００３９】
イソシアネート基含有化合物（Ｂ）
本発明によるコーティング剤は、成分（Ｂ）として遊離の、即ちブロック化されていない、および／またはブロック化されたイソシアネート基を有する１つ以上の化合物を含有する。好ましくは、本発明によるコーティング剤は、遊離イソシアネート基を有する化合物（Ｂ）を含有する。しかし、イソシアネート基含有化合物（Ｂ）のイソシアネート基は、ブロック化された形で使用されてもよい。これは、有利に本発明によるコーティング剤が一成分系として使用される場合である。
【００４０】
本発明により使用されるイソシアネート基含有化合物（Ｂ）は、有利に自体公知の置換または非置換の芳香族、脂肪族、脂環式および／またはヘテロ環式のジイソシアネートおよび／またはポリイソシアネートである。好ましいジイソシアネートおよび／またはポリイソシアネートの例は、次の通りである：２，４−トルエンジイソシアネート、２，６−トルエンジイソシアネート、ジフェニルメタン−４，４’−ジイソシアネート、ジフェニルメタン−２，４−ジイソシアネート、ｐ−フェニレンジイソシアネート、ビフェニルジイソシアネート、３，３’−ジメチル−４，４’−ジフェニレンジイソシアネート、テトラメチレン−１，４−ジイソシアネート、ヘキサメチレン−１，６−ジイソシアネート、２，２，４−トリメチルヘキサン−１，６−ジイソシアネート、イソホロンジイソシアネート、エチレンジイソシアネート、１，１２−ドデカンジイソシアネート、シクロブタン−１，３−ジイソシアネート、シクロヘキサン−１，３−ジイソシアネート、シクロヘキサン−１，４−ジイソシアネート、メチルシクロヘキシルジイソシアネート、ヘキサヒドロトルエン−２，４−ジイソシアネート、ヘキサヒドロトルエン−２，６−ジイソシアネート、ヘキサヒドロフェニレン−１，３−ジイソシアネート、ヘキサヒドロフェニレン−１，４−ジイソシアネート、ペルヒドロジフェニルメタン−２，４’−ジイソシアネート、４，４’−メチレンジシクロヘキシルジイソシアネート（例えば、Ｂａｙｅｒ  ＡＧ社のＤｅｓｍｏｄｕｒ（登録商標）Ｗ）、テトラメチルキシリルジイソシアネート（Ａｍｅｒｉｃａｎ  Ｃｙａｎａｍｉｄ社のＴＭＸＤＩ（登録商標））および前記のポリイソシアネートの混合物。更に、好ましいポリイソシアネートは、ビウレット二量体および前記ジイソシアネートのイソシアヌレート三量体である。
【００４１】
特に好ましいジイソシアネートおよび／またはポリイソシアネートは、ヘキサメチレン−１，６−ジイソシアネート、イソホロンジイソシアネートおよび４，４’−メチレンジシクロヘキシルジイソシアネート、これらのビウレット二量体および／またはイソシアヌレート三量体である。
【００４２】
更に、本発明の実施態様において、ジイソシアネートおよび／またはポリイソシアネートは、ポリオールを化学量論的に過剰量の前記ポリイソシアネートと反応させることによって得られる、ウレタン構造単位を有するポリイソシアネートプレポリマーである。このようなポリイソシアネートプレポリマーは、例えば米国特許第４５９８１３１号明細書中に記載されている。
【００４３】
好ましくは、イソシアネート基含有化合物（Ｂ）の場合には、イソシアネート基２．５モル％未満、殊に１モル％未満、特に有利に０．５モル％未満が式（ＩＩａ）
ＨＮ（Ｘ−ＳｉＲ''x（ＯＲ'）3-x）n（Ｘ'−ＳｉＲ''y（ＯＲ'）3-y）m    （ＩＩａ）
〔式中、
Ｒ’＝水素、アルキルまたはシクロアルキル、この場合炭素鎖は、隣接していない酸素基、硫黄基またはＮＲａ基によって中断されていてよく、但し、Ｒａ＝アルキル、シクロアルキル、アリールまたはアラルキル、有利にＲ’＝エチルおよび／またはメチルであり、
Ｘ、Ｘ’＝１〜２０個の炭素原子を有する直鎖状および／または分枝鎖状のアルキレン基またはシクロアルキレン基、有利にＸ、Ｘ’＝１〜４個の炭素原子を有するアルキレン基であり、
Ｒ''＝アルキル、シクロアルキル、アリールまたはアラルキル、この場合炭素鎖は、隣接していない酸素基、硫黄基またはＮＲａ基によって中断されていてよく、但し、Ｒａ＝アルキル、シクロアルキル、アリールまたはアラルキル、有利にＲ''＝アルキル基、殊に１〜６個のＣ原子を有するアルキル基、ｎ＝０〜２、ｍ＝０〜２、ｍ＋ｎ＝２、ならびにｘ、ｙ＝０〜２である〕で示される化合物
および／または式（ＩＩＩａ）
Ｈ−Ｚ−（Ｘ−ＳｉＲ''x（ＯＲ'）3-x）    （ＩＩＩａ）
〔式中、
Ｚ＝−ＮＨ−、−ＮＲ−、−Ｏ−、但し、Ｒ＝アルキル、シクロアルキル、アリールまたはアラルキル、この場合炭素鎖は、隣接していない酸素基、硫黄基またはＮＲａ基によって中断されていてよく、但し、Ｒａ＝アルキル、シクロアルキル、アリールまたはアラルキルあり、
ｘ＝０〜２であり、
Ｘ、Ｒ’、Ｒ''は、式（ＩＩａ）に記載した意味を有する〕で示されるシラン基含有化合物と
反応されており、殊に好ましくは、イソシアネート基は、全く反応されていない。
【００４４】
イソシアネート基含有化合物（Ｂ）は、通常、それぞれコーティング剤の非揮発性成分に対して５〜５０質量％、有利に１５〜４５質量％、特に有利に２０〜４０質量％の量で使用される。
【００４５】
アミノプラスト樹脂（Ｃ）
コーティング剤がコーティング剤の非揮発性成分に対して少なくとも１つのアミノプラスト樹脂（Ｃ）を少なくとも５．０質量％含有することは、本発明にとって本質的なことである。好ましくは、コーティング剤は、それぞれコーティング剤の非揮発性成分に対して少なくとも１つのアミノプラスト樹脂（Ｃ）を８〜３０質量％、特に有利に１０質量％を上廻り２５質量％まで含有する。
【００４６】
適したアミノプラスト樹脂（Ｃ）の例は、塗料工業の範囲内で通常使用される全てのアミノプラスト樹脂であり、この場合には、アミノプラスト樹脂の反応性により、生じるコーティング剤の性質は、制御されうる。アルデヒド、殊にホルムアルデヒドおよび例えば尿素、メラミン、グアナミンおよびベンゾグアナミンからなる縮合生成物が問題である。アミノプラスト樹脂は、一般的に部分的または有利に完全にアルコールでエーテル化されているアルコール基、特にメチロール基を含有する。殊に、低級アルコールでエーテル化されたアミノプラスト樹脂が使用される。好ましくは、メタノールおよび／またはエタノールおよび／またはブタノールでエーテル化されたアミノプラスト樹脂、例えば市場でＣｙｍｅｌ（登録商標）、Ｒｅｓｉｍｅｎｅ（登録商標）、Ｍａｐｒｅｎａｌ（登録商標）およびＬｕｗｉｐａｌ（登録商標）の商品名で得られる製品、殊にＣｙｍｅｌ（登録商標）２０２、Ｌｕｗｉｐａｌ（登録商標）０１８およびＳｅｔａｍｉｎｅ（登録商標）ＵＳ  １３８が使用される。
【００４７】
アミノプラスト樹脂（Ｃ）は、古くから公知の化合物であり、かつ例えば米国特許出願ＵＳ２００５／０１８２１８９Ａ１、第１頁、第［００１４］段落〜第４頁、第［００２８］段落中で詳細に記載されている。
【００４８】
不飽和の環式立体障害アミン（Ｄ）
コーティング剤が少なくとも１つの不飽和の環式立体障害アミン（Ｄ）を含有することは、本発明にとって本質的なことである。好ましくは、コーティング剤は、少なくとも１つの不飽和の二環式立体障害アミン（Ｄ）を含有する。殊に有利には、コーティング剤は、アミン（Ｄ）として１，５−ジアザビシクロ［４．３．０］ノン−５−エン（略してＤＢＮと呼称される）または１，８−ジアザビシクロ［５．４．０］ウンデセ−７−エン（略してＤＢＵと呼称される）を含有する。
【００４９】
不飽和の環式立体障害アミン（Ｄ）は、有利にコーティング剤の非揮発性成分に対して０．００１〜１．０質量％の量、特に有利に０．０１〜０．５質量％の量で使用される。
【００５０】
実際に、米国特許第５６１９１４１３９号明細書の記載から、一定の第３アミン、例えばトリエチルアミン、ピリジンまたは飽和環式アミン、例えばジアザビシクロ［２．２．２］オクタンがヒドロキシル基含有化合物とイソシアネート基との反応を促進することは、公知である。しかし、しばしばイソシアネート基とヒドロキシル基との反応のためのこの種の触媒の使用は、メラミン架橋の抑制を生じる。使用されるアミンに応じて、例えばトリエチルアミンにおいて達成される変換率よりも少ない、イソシアネート基の変換率が観察されてもよい。このようなイソシアネート基の変換率の抑制または減少は、特に生じる表面の耐化学薬品性が劣悪であるという結果に終わる。
【００５１】
更に、コーティング剤の非揮発性成分に対して少なくとも１つのアミノプラスト樹脂を少なくとも５．０質量％含有するコーティング剤が、殊に高度に縮合生成物を遊離することに帰因する高められた膨れ傾向をしばしば有することは、公知である。
【００５２】
従って、不飽和の環式立体障害アミン（Ｄ）の本発明による使用によって、ヒドロキシル基とイソシアネート基との反応が促進され、ならびにメラミン架橋が抑制されないことは、驚異的なことである。しかし、特に不飽和の環式立体障害アミン（Ｄ）の本発明による使用によって、コーティング剤がアミノプラスト樹脂を少なくとも５．０質量％含有する場合であっても、生じる塗膜の他の性質、例えば外観および耐化学薬品性が不利な影響を及ぼされることなく、コーティングの膨れ傾向が減少されることは、驚異的なことである。殊に、本発明によるコーティング剤は、下地の層厚に依存する減少された膨れ傾向ならびに用意したかまたは後から加えたスプレーミストの影響による減少された膨れ傾向を示す。
【００５３】
他の触媒（Ｋ）
本発明によるコーティング剤は、場合によってはなお他の触媒を含有することができる。殊に、本発明によるコーティング剤は、なお少なくとも１つの酸含有触媒（Ｋ）を含有することができる。
【００５４】
例えば、本発明によるコーティング剤は、なおスルホン酸をベースとする１つ以上の触媒を含有することができる。即ち、本発明によるコーティング剤は、例えばなおｐ−トルエンスルホン酸、ドデシルベンジルスルホン酸またはジノニルナフタリンスルホン酸を含有することができる。好ましくは、本発明によるコーティング剤は、酸含有触媒として燐酸エステルおよび／または燐酸部分エステルを含有する。一般的に、殊に強酸を使用する場合には、酸触媒をフロックされた形で、例えばアミンでブロック化して使用することは、好ましい。このことから、酸は、熱的に再び遊離されることができる。
【００５５】
殊に有利には、触媒（Ｋ）として、相応するアミンブロックされた燐酸エステルおよびこの場合に殊にアミンブロック化された燐酸エチルヘキシルエステルおよびアミンブロック化された燐酸フェニルエステル、殊に有利にアミンブロック化された燐酸−ビス（２−エチルヘキシル）エステルが使用される。
【００５６】
この酸含有触媒（Ｋ）は、通常、それぞれコーティング剤の非揮発性成分に対して０．０１〜６．０質量％、有利に０．１〜５．０質量％の量で、特に有利に０．５〜３．０質量％の割合で使用される。
【００５７】
コーティング剤の他の成分およびコーティング剤の適用
本発明によるコーティング剤は、通常、なお少なくとも１つの有機溶剤を含有する。本発明によるコーティング剤のための溶剤として、殊にコーティング剤中でコーティング剤の通常の成分に対して化学的に不活性であるようなものが適している。このような溶剤の例は、脂肪族および／または芳香族炭化水素、例えばトルエン、キシレン、ソルベントナフサ、Ｓｏｌｖｅｓｓｏ  １００またはＨｙｄｒｏｓｏｌ（登録商標）（ＡＲＡＬ社）、ケトン、例えばケトン、メチルエチルケトンまたはメチルアミンケトン、エステル、例えばエチルアセテート、ブチルアセテート、ペンチルアセテートまたはエチルエトキシプロピオネート、エーテルまたは前記溶剤からなる混合物である。
【００５８】
更に、本発明によるコーティング剤は、少なくとも１つの通常の公知の塗料添加剤（Ｆ）を、それぞれコーティング剤の非揮発性成分に対して作用量で、即ち特に３０質量％まで、特に有利に２５質量％までの量で含有することができる。
【００５９】
適した塗料添加剤の例は、次の通りである：
殊に、ＵＶ吸収剤、
殊に光安定剤、例えばＫＡＬＳ化合物、ベンズトリアゾールまたはオキサールアニリド；
ラジカル捕捉剤；
スリップ添加剤；
重合抑制剤；
消泡剤；
反応性希釈剤、例えば有利に−Ｓｉ（ＯＲ）3−基に対して不活性である、公知技術水準から一般的に公知であるような反応性希釈剤、
湿潤剤、例えばシロキサン、弗素含有化合物、カルボン酸半エステル、燐酸エステル、ポリアクリル酸およびこれらのコポリマーまたはポリウレタン；
付着助剤、例えばトリシクロデカンジメタノール；
均展剤；
被膜形成助剤、例えばセルロース誘導体；
充填剤、例えば二酸化珪素、酸化アルミニウムまたは酸化ジルコニウムをベースとするナノ粒子；補足的になおＲｏｅｍｐｐ  Ｌｅｘｉｋｏｎ  >>Ｌａｃｋｅ  ｕｎｄ  Ｄｒｕｃｋｆａｒｂｅｎ<<  Ｇｅｏｒｇ  Ｔｈｉｅｍｅ  Ｖｅｒｌａｇ，Ｓｔｕｔｔｇａｒｔ，１９９８，第２５０〜２５２頁に指摘されている；
レオロジー制御添加剤、例えば特許刊行物ＷＯ  ９４／２２９６８、欧州特許出願公開第０２７６５０１号明細書、欧州特許出願公開第０２４９２０１号明細書またはＷＯ  ９７／１２９４５の記載から公知の添加剤；例えば欧州特許出願公開第０００８１２７号明細書中に開示されているような架橋されたポリマーマイクロ粒子；無機層状珪酸塩、例えばアルミニウム−マグネシウムケイ酸塩、モンモリロン石型のナトリウム−マグネシウム−およびナトリウム−マグネシウム−弗素−リチウム層状珪酸塩；ケイ酸、例えばＡｅｒｏｓｉｌｅ（登録商標）；またはイオン性基および／または結合作用基を有する合成ポリマー、例えばポリビニルアルコール、ポリ（メタ）アクリルアミド、ポリ（メタ）アクリル酸、ポリビニルピロリドン、スチレン−無水マレイン酸−またはエチレン−無水マレイン酸コポリマーおよびその誘導体または疎水性に変性されたエトキシル化ウレタンまたはポリアクリレート；
難燃剤および／または
既に上記した水捕捉剤。
【００６０】
本発明のもう１つの実施態様において、本発明によるコーティング剤は、なお他の顔料および／または充填剤を含有することができ、および顔料が含有されたトップコートの形成に使用される。そのために使用される顔料および／または充填剤は、当業者に公知である。
【００６１】
本発明によるコーティング剤から形成された本発明によるコーティングは、既に硬化された電気泳動塗膜、サーフェイサー塗膜、下塗り塗膜または通常の公知のクリヤラッカー塗膜上にも卓越して付着するので、この本発明によるコーティングは、自動車量産（ＯＥＭ）塗装への使用と共に顕著に自動車修復塗装または既に塗装された自動車車体に対するモジュール引掻耐性の装備に適している。
【００６２】
本発明によるコーティング剤は、通常の適用方法、例えば噴霧、ナイフ塗り、刷毛塗り、流し塗り、浸漬、含浸、滴下またはローラ塗布によって適用することができる。この場合、コーティングすべき基材自体は静止していてもよく、その際、適用装置または適用器具は可動される。しかしながら、コーティングすべき基材、特にコイルも可動されることができ、その際、適用装置は基材に対して相対的に静止しているかまたは適当に可動される。
【００６３】
好ましくは、噴霧適用法、例えば圧縮空気噴霧、エアレススプレー、高速回転スプレー、静電噴霧塗装（ＥＳＴＡ）、場合によってはホットスプレーの適用と関連した、例えば熱風ホットスプレーが使用される。
【００６４】
適用された本発明によるコーティング剤の硬化は、或る程度の静止時間後に行なうことができる。この静止時間は、例えば塗料層の均展および脱気のために、または揮発性成分、例えば溶剤の蒸発のために使用される。静止時間は、この場合に塗料層の損傷または変化が全く起こらず、場合によっては早期の完全な架橋が起こる限り、高められた温度の使用および／または減少された空気湿分によって支持されてよいし、および／または短縮されてよい。
【００６５】
コーティング剤の熱硬化は、方法論的な特殊性を有するのではなく、常用の公知の方法、例えば循環空気炉中での加熱またはＩＲ灯を用いた照射により行なわれる。この場合に、熱的硬化は段階的に行うこともできる。もう１つの好ましい硬化方法は、近赤外線（ＮＩＲ線）を用いた硬化である。
【００６６】
好ましくは、熱硬化は、１分間ないし１０時間、特に有利に２分間ないし５時間、殊に３分間ないし３時間の間に３０〜２００℃、特に有利に４０〜１９０℃、殊に５０〜１８０℃の温度で行なわれ、この場合には、有利に３０〜９０℃である、自動車修復塗装に使用される温度で比較的長い硬化時間が使用されてもよい。
【００６７】
本発明によるコーティング剤は、高度に耐引掻性および殊に耐化学薬品性および耐候性を有しかつ極めて良好な目視的な全体的印象を有する、新たに硬化されたコーティング、殊に塗膜、特殊なクリヤラッカー塗膜、成形部材、特に光学的成形部材、および傾斜したシートを提供する。殊に、本発明によるコーティングおよび塗膜、特にクリヤラッカー塗膜は、応力の亀裂が発生することなしに、４０μｍを上廻る層厚で形成することもできる。
【００６８】
従って、本発明によるコーティング剤は、卓越して前進手段（殊に、自動車、例えばオートバイ、バス、トラックまたは乗用車）の車体またはその部材；内側範囲および外側範囲での建築物；家具、窓およびドア；プラスチック成形部品、殊にＣＤｓおよび窓；工業用小型部材、コイル、コンテナおよびラッピング；白色製品；フィルム；光学的、電子技術的および機械的な構造部材ならびに日常の必需品のガラス中空体および物品の装飾的、保護的および／または効果的な高度に耐引掻性のコーティングおよび塗膜として適している。
【００６９】
殊に、本発明によるコーティング剤および塗装系、殊にクリヤラッカー塗膜は、自動車量産塗装（ＯＥＭ）ならびに自動車修復塗装の工業的および審美的な特に要求の多い分野において使用される。特に有利に本発明によるコーティング剤は、多段階のコーティング方法において、殊に場合により予めコーティングされた基体上に最初に顔料が含有された下塗り塗料層を塗布し、その後に１つの層を本発明によるコーティング剤で塗布する方法で使用される。従って、本発明の対象は、少なくとも１つの顔料が含有された下塗り塗料層およびその上に配置された少なくとも１つのクリヤラッカー層からの効果を付与する、および／または色を付与するマルチコート塗装系でもあり、これは、クリヤラッカー層が本発明によるコーティング剤から形成されていることによって特徴付けられる。
【００７０】
水希釈可能な下塗り塗料ならびに有機溶剤をベースとする下塗り塗料が使用されてよい。適した下塗り塗料は、例えば欧州特許出願公開第０６９２００７号明細書中およびその中の第３欄、第５０行以降に記載された刊行物中に記載されている。好ましくは、施された下塗り塗料は、最初に乾燥され、即ち下塗り塗膜から、フラッシングオフ段階で有機溶剤または水の少なくとも一部分が取り込まれる。乾燥は、特に室温ないし８０℃の温度で行なわれる。乾燥後、本発明によるコーティング剤は、施される。引続き、二層塗膜は、有利に自動車量産塗装の際に使用される条件下で３０〜２００℃、特に有利に４０〜１９０℃、殊に５０〜１８０℃の温度で１分間ないし１０時間、特に有利に２分間ないし５時間、殊に３分間ないし３時間の時間で焼き付けられ、この場合には、有利に３０〜９０℃である、自動車修復塗装に使用される温度で比較的長い硬化時間が使用されてもよい。
【００７１】
本発明によるコーティング剤で形成される層は、なかんずく特に高い耐化学薬品性および耐候性ならびに極めて良好な耐ランドリーライン性および耐引掻性を示し、同時に極めて良好な目視的な全体的印象（極めて良好な外観）を示す。
【００７２】
本発明のもう１つの好ましい実施態様において、本発明によるコーティング剤は、透明クリヤラッカーとしてプラスチック基体、殊に透明プラスチック基体をコーティングするために使用される。この場合、このコーティング剤は、量および種類の点でプラスチック基体の有効なＵＶ保護の能力が出せるように設計されているＵＶ吸収剤を含む。この場合も、コーティング剤は、耐引掻性と耐候性との卓越した組合せを示すと同時に極めて良好な外観を示す。このようにコーティングされたプラスチック基体は、特に自動車産業におけるガラス構成成分の代用品に使用され、この場合このプラスチック基体は、有利にポリメチルメタクリレートまたはポリカーボネートからなる。
【実施例】
【００７３】
実施例
ポリアクリレート−ポリオール（Ａ１）の製造
窒素でフラッシュされた、かつ冷却器が取り付けられている反応器中に、ペンチルアセテート１７５．０質量部を装入し、かつ攪拌しながら１４０℃に加熱する。
【００７４】
それと同時に、２つの別個の供給材料を調製した。供給材料１は、２−ヒドロキシプロピルメタクリレート２８５．８質量部、アクリル酸１．５０質量部、エチルヘキシルメタクリレート１４４．４質量部、エチルヘキシルアクリレート６８．８質量部およびシクロヘキシルメタクリレート１１９．３質量部から構成されていた。
【００７５】
供給材料２は、ソルベントナフサ２６．０質量部および第三ブチルペルオキシ−２−エチルヘキサノエート７４．４質量部（過酸化物ＴＢＰＥＨ）から構成されていた。１４０℃の温度に達した後、供給材料２を、徐々に、かつ均一に、２８５分の時間に亘って計量供給した。供給材料２の開始から１５分後に、供給材料１を、徐々に、かつ均一に２４０分の時間に亘って反応器中に計量供給した。供給材料２の計量供給の終了後に、反応混合物を後重合のためにさらに６０分間１４０℃で攪拌した。この時間中にソルベントナフサ２６．５質量部と第三ブチルペルオキシ−２−エチルヘキサノエート６．２質量部（過酸化物ＴＢＰＥＨ）とからなる供給材料３を調製した。後重合時間の経過後、温度を１１０℃に冷却し、１１０℃の達成後に、供給材料３を６０分の時間の亘って均一に供給した。供給材料３の計量供給の終了後に、反応混合物を後重合のためにさらに１２０分間１１０℃で攪拌した。
【００７６】
こうして得られた生成物の固体含量を６６．０％と測定し、酸価を６ｍｇ  ＫＯＨ／ｇ（固体に対して）と測定した。
【００７７】
チキソトロープ剤Ｔ１の製造
窒素でフラッシュされた、かつ冷却器が取り付けられている反応器中に、ソルベントナフサ９２４．００質量部を装入し、かつ攪拌しながら１４０℃に加熱する。それと同時に、２つの別個の供給材料を調製した。供給材料１は、スチレン３３８．１０質量部、ｎ−ブチルメタクリレート２５３．５０質量部、２−ヒドロキシプロピルメタクリレート３３８．１０質量部、アクリル酸１６．８０質量部、シクロヘキシルメタクリレート４３９．５０質量部および２−ヒドロキシエチルメタクリレート３０４．２０質量部から構成されていた。供給材料２は、ソルベントナフサ６０．００質量部および過酸化物ＴＢＰＥＨ１６８．９０質量部（第三ブチル−ペルオキシ−２−エチル−ヘキサノエート）から構成されていた。１４０℃の温度に達した後、供給材料２を、徐々に、かつ均一に、２８５分の時間に亘って計量供給した。供給材料２の開始から１５分後に、供給材料１を、徐々に、かつ均一に２４０分の時間に亘って反応器中に計量供給した。
【００７８】
供給材料２の計量供給の終了後に、反応混合物を後重合のためにさらに１２０分間１４０℃で攪拌した。固体含量をソルベントナフサ１７９．４０ｇで調節した。こうして得られた生成物の固体含量を６０．００％と測定し、酸価を９．００ｍｇ  ＫＯＨ／ｇ（固体に対して）と測定し、および粘度（２３℃、ソルベントナフサ中で５５％で）を２０００ｍＰａｓ（（２５００ｓ-1）（ＣＡＰ０３）（ＤＩＮ  ＩＳＯ  ２８８４−１））と測定した。ＯＨ価を１５５．６ｍｇ  ＫＯＨ／ｇと測定した。
【００７９】
こうして得られたポリアクリレートポリオール７５質量部をブチルアクリレート１６．３質量部中に溶解した。この混合物にアエロジル（登録商標）３８０（Ｅｖｏｎｉｋ社の７ｎｍの平均一次粒径および３８０ｍ2／ｇのＢＥＴ表面積を有する市販の親水性珪酸）を添加した。引続き、こうして得られた混合物をディスソルバー（Ｖｏｌｌｒａｔｈ社のＶＤＨ−１、周速）中で６０℃の温度で均質化する。最終的にこの混合物を攪拌ミル（タイプＺＷＭ  ４６、粉砕体０．６〜０．８ｍｍ、タイプＥＲ  １２０Ａ、充填度８５）中で粉砕物１ｋｇ当たり０．１８ｋＷｈのエネルギー入力および６０℃のペーストの最大温度で微粉砕した。こうして得られたペーストをレオロジー助剤として使用した。
【００８０】
チキソトロープ剤Ｔ２の製造
チキソトロープ剤Ｔ１の製造と同様にチキソトロープ剤Ｔ２を製造するが、しかし、次の点で異なる：
最初に次のモノマー成分からなるポリアクリレートポリオールのソルベントナフサ中の６５％の溶液を製造した：ｎ−ブチルアクリレート３２質量％、ｎ−ブチルメタクリレート１４質量％、スチレン１３質量％、ヒドロキシエチルアクリレート２０質量％、４−ヒドロキシブチルアクリレート２０質量％およびアクリル酸１質量％。
【００８１】
このポリアクリレートポリオール溶液４３．８質量％にＡｅｒｏｓｉｌ（登録商標）Ｒ８１２  １１．１質量％（Ｅｖｏｎｉｋ社の７ｎｍの平均一次粒径および２６０ｍ2／ｇの比ＢＥＴ表面積を有する市販の疎水性珪酸）、キシレン２１．７質量％およびブタノール２３．４質量％を、チキソトロープ剤Ｔ２へのＴ１の製造と同様に添加して加工する。
【００８２】
硬化剤の製造
市販のヘキサメチレン−イソシアヌレートの９０％の溶液５３質量％（ＢＡＳＦ  ＳＥ社の市販製品Ｂａｓｏｎａｔ（登録商標））、イソホロンジイソシアネート−イソシアヌレートの７０％の溶液２３質量％（Ｂａｙｅｒ  Ｍａｔｅｒｉａｌ  Ｓｃｉｅｎｃｅ社の市販製品Ｄｅｓｍｏｄｕｒ（登録商標）Ｎ  ４４７０）、ブチルアセテート１０質量％、ソルベントナフサ１０質量％および触媒溶液４質量％（Ｋ１）を混合する。触媒溶液（Ｋ１）を２−エチルヘキシル燐酸エステル３９．３５質量％、メトキシプロピルアセテート５０質量％およびトリエチルアミン１０．６５質量％から得る。
【００８３】
比較例Ｖ１および本発明による実施例１のコーティング剤の製造および適用
比較例Ｖ１の結合剤混合物および本発明による実施例１の結合剤混合物を第１表中に記載された成分を混合することによって製造した。比較例Ｖ１のクリヤラッカーおよび本発明による実施例１のクリヤラッカーを、それぞれ結合剤混合物１００質量部を第２表中に記載された質量部の硬化剤と合わせ、均質な混合物が生じるまで攪拌することによって製造した。
【００８４】
【表１】
0005680067.tif 000002
【００８５】
第１表に関する説明：
1)Ｃｙｔｅｃ  Ｉｎｄｕｓｒｉｅｓ社の、ｎ−ブタノール中８２．７％の市販のメトキシメチルブトキシブチルメラミン樹脂、
2)Ｂｙｋ  Ｃｈｅｍｉｅ社の高分子量ブロックコポリマーをベースとする市販の分散剤のメトキシプロピルアセテートおよびブチルアクリレート中の３０％の溶液、
3)Ｔｉｎｕｖｉｎ（登録商標）１２３、Ｃｉｂａ社の立体障害アミンをベースとする市販の光安定剤、
4)Ｔｉｎｕｖｉｎ（登録商標）３８４、Ｃｉｂａ社のベンズトリアゾールをベースとする市販の光安定剤、
5)Ｂｙｋ  Ｃｈｅｍｉｅ社のポリエーテル変性されたメチルアルキルポリシロキサンコポリマーをベースとする市販の均展剤の５２％の溶液、
6)グリコール酸ブチルエステル、Ｈｅｌｍ  ＡＧ社の市販の溶剤、
7)ブタノール中のＤＢＮ（１，５−ジアザビシクロ［４．３．０］ノン−５−エン）の３０％の溶液。
【００８６】
【表２】
0005680067.tif 000003
【００８７】
コーティングは、比較例１のコーティング剤および本発明による実施例１のコーティング剤を、それぞれ通常の公知の、陰極析出され、熱硬化された電気泳動塗膜、通常の公知の、熱硬化されたサーフェイサー塗膜およびＢＡＳＦ  Ｃｏａｔｉｎｇｓ  ＡＧ社の、８０℃で１０分間予め乾燥された、市販の常用の黒色下塗り塗料からの層でコーティングされた試験パネル上に噴霧法により噴霧されることによって形成された。下塗り塗料層およびクリヤラッカー層を一緒に１４０℃で２２分間、硬化した。生じるベース塗膜は、７．５μｍの層厚を有し、生じるクリア塗膜は、約３５μｍの層厚を有していた。
【００８８】
スプレーしぶきの吸収の評価
スプレーしぶきの吸収に関連して材料の頑丈さを試験するために、新たに塗布したクリヤラッカー塗膜中に２分間の乾燥時間後にさらに一回噴霧塗布により他のクリヤラッカーを塗布した。後噴霧された表面の表面品質を耐膨れ性またはスプレーしぶき感受性に関連して目視的に検査した。結果は、次の第３表中に記載されている。
【００８９】
【表３】
0005680067.tif 000004
【００９０】
付加的に比較例Ｖ１および本発明による実施例１のコーティングによって、さらに温度勾配炉法により耐化学薬品性について試験した。結果は、第４表中に記載されている。
【００９１】
耐化学薬品性を測定するために、上記した、硬化されたコーティングを備えた試験パネル（Ｂｙｋ−Ｇａｒｄｅｎｅｒ社の温度勾配炉のパネル）上にピペットで２０％の硫酸溶液の液滴（約０．２５ｍｌ）を２ｃｍの間隔で施す。温度勾配炉（Ｂｙｋ−Ｇａｒｄｅｎｅｒ社）中で前記液滴を３０分間３５〜８０℃のパネルの長手方向に温度勾配に掛ける。前記の物質の作用に引き続いて、前記物質を流水下に除去し、損傷を２４時間後に目視的に評価した：前記耐性の評価のために、クリヤラッカーの最初に顕著な侵蝕の範囲（温度）を定める。結果は、第４表（"２４時間（０℃）後の損傷の開始"）中に記載されている。この損傷の最初の評価の後に、試験パネルを８０℃で２時間空気循環炉中に貯蔵し、再び損傷を目視的に評価する。結果は、第４表（"２時間  ８０℃（０℃）後の損傷の開始"）中に記載されている。
【００９２】
【表４】
0005680067.tif 000005
【００９３】
第４表中の結果は、１，５−ジアザビシクロ［４．３．０］ノン−５−エンを添加することによって、生じるコーティングの耐化学薬品性が不利に影響を及ぼされないことを示す。
【００９４】
目視的な全体的印象（外観）を、コーティング剤を２．５バールで３回の噴霧塗布工程で空気圧で塗布した後にＢＡＳＦ  Ｃｏａｔｉｎｇｓ  ＡＧ社の市販の常用の下塗り塗料ブラック標準に対して評価した。その後に、それぞれ生じるコーティングを室温で５分間乾燥させ、そして引続き１４０℃で２２分間、焼き付ける。実施例１および比較例１の焼き付けた塗膜を、Ｂｙｋ−Ｇａｒｄｎｅｒ社の機器"Ｗａｖｅ  Ｓｃａｎ"を用いて検査し、この場合には、１０ｃｍの区間で１２５０個所の測定点が記録された。反射を測定機器によって長波動（"長波長"＝ＬＷ値）で、即ち０．６ｍｍ〜１０ｍｍの範囲内の構造体に対する光の強さの変動を評価し、ならびに短波動（"短波長"＝ＳＷ値）で、即ち０．１ｍｍ〜０．６ｍｍの範囲内の構造体に対する光の強さの変動を評価する。前記Ｗａｖｅ  Ｓｃａｎでの測定の結果は、第５表中および第６表中に記載されている。
【００９５】
【表５】
0005680067.tif 000006
【００９６】
【表６】
0005680067.tif 000007
【００９７】
第５表中および第６表中の結果は、１，５−ジアザビシクロ［４．３．０］ノン−５−エンを添加することによって、生じるコーティングの外観が不利に影響を及ぼされないことを示す。
【００９８】
実施例２および実施例３のコーティング剤の製造、および実施例２および実施例３のコーティングの形成
実施例１の結合剤混合物の製造と同様に、第７表中に記載された成分から実施例２および実施例３の結合剤混合物を製造する。
【００９９】
【表７】
0005680067.tif 000008
【０１００】
第７表に関する説明：
1)Ｃｙｔｅｃ  Ｉｎｄｕｓｒｉｅｓ社の、ｎ−ブタノール中８２％の市販のメトキシメチルブトキシブチルメラミン樹脂、
2)Ｂｙｋ  Ｃｈｅｍｉｅ社の高分子量ブロックコポリマーをベースとする市販の分散剤のメトキシプロピルアセテートおよびブチルアクリレート中の３０％の溶液、
3)Ｔｉｎｕｖｉｎ（登録商標）１２３、Ｃｉｂａ社の立体障害アミンをベースとする市販の光安定剤、
4)Ｔｉｎｕｖｉｎ（登録商標）３８４、Ｃｉｂａ社のベンズトリアゾールをベースとする市販の光安定剤、
5)Ｂｙｋ  Ｃｈｅｍｉｅ社のポリエーテル変性されたメチルアルキルポリシロキサンコポリマーをベースとする市販の均展剤の５２％の溶液、
6)グリコール酸ブチルエステル、Ｈｅｌｍ  ＡＧ社の市販の溶剤、
7)ブタノール中のＤＢＮ（１，５−ジアザビシクロ［４．３．０］ノン−５−エン）の３０％の溶液、
8)ブタノール中のＤＢＵ（１，８−ジアザビシクロ［５．４．０］ウンデセ−７−エン）の３０％の溶液。
【０１０１】
実施例１のコーティング剤の製造と同様に、それぞれ結合剤混合物１００質量部に対して、第８表中に記載された、硬化剤の質量部から、実施例２および実施例３のコーティング剤を製造する。
【０１０２】
【表８】
0005680067.tif 000009
【０１０３】
異なるアミンの触媒活性を評価するために、イソシアネート基の変換率を硬化時間に依存して１４０℃でＩＲ分光分析法（ＡＴＲ法）により追跡した。これは、本発明による実施例２ならびに本発明による実施例３に対するイソシアネート基の変換率が比較例Ｖ１に対する変換率よりも高いことを示した。
【０１０４】
更に、実施例２および実施例３に対しても、比較例Ｖ１および実施例１に対する記載と同様に、スプレーしぶきの吸収を目視的に評価した。結果は、第９表中に記載されている。
【０１０５】
【表９】
0005680067.tif 000010